"バイオマスを分解して得られるリグニン誘導体の製造方法であって、バイオマスを水とアセトンとを含む混合溶媒存在下におき、これらを高温高圧下で分解処理する分解工程と、前記分解工程により得られた処理物からアセトンを留去し、残存物中の不溶分としてリグニン誘導体を得る留去工程と、を有することを特徴とするリグニン誘導体の製造方法。前記分解工程は、処理温度150~350°C、処理圧力1~8MPa、処理時間10時間以下で分解処理するものである請求項1に記載のリグニン誘導体の製造方法。前記分解工程は、水またはアセトンの亜臨界条件下で行われる請求項1または2に記載のリグニン誘導体の製造方法。バイオマスを分解して得られるリグニン誘導体に反応性基を導入してなるリグニン二次誘導体の製造方法であって、バイオマスを水とアセトンとを含む混合溶媒存在下におき、これらを高温高圧下で分解処理する分解工程と、前記分解工程により得られた処理物からアセトンを留去する留去工程と、前記留去工程により得られた処理物と前記反応性基を含む化合物とを混合する反応性基導入工程と、を有することを特徴とするリグニン二次誘導体の製造方法。前記反応性基は、エポキシ基である請求項4に記載のリグニン二次誘導体の製造方法。請求項1ないし3のいずれかに記載のリグニン誘導体の製造方法により製造されたことを特徴とするリグニン誘導体。請求項4または5に記載のリグニン二次誘導体の製造方法により製造されたことを特徴とするリグニン二次誘導体。本発明の目的は、溶融性および溶解性に優れ、かつ、反応性が高く、硬化させたときの機械的特性に優れたリグニン誘導体およびリグニン二次誘導体、およびこれらを効率よく製造するリグニン誘導体の製造方法およびリグニン二次誘導体の製造方法を提供することにある。このような目的は、下記1~7の本発明により達成される。1バイオマスを分解して得られるリグニン誘導体の製造方法であって、バイオマスを水とアセトンとを含む混合溶媒存在下におき、これらを高温高圧下で分解処理する分解工程と、前記分解工程により得られた処理物からアセトンを留去し、残存物中の不溶分としてリグニン誘導体を得る留去工程と、を有することを特徴とするリグニン誘導体の製造方法。2前記分解工程は、処理温度150~350°C、処理圧力1~8MPa、処理時間10時間以下で分解処理するものである上記1に記載のリグニン誘導体の製造方法。3前記分解工程は、水またはアセトンの亜臨界条件下で行われる上記1または2に記載のリグニン誘導体の製造方法。4バイオマスを分解して得られるリグニン誘導体に反応性基を導入してなるリグニン二次誘導体の製造方法であって、バイオマスを水とアセトンとを含む混合溶媒存在下におき、これらを高温高圧下で分解処理する分解工程と、前記分解工程により得られた処理物からアセトンを留去する留去工程と、前記留去工程により得られた処理物と前記反応性基を含む化合物とを混合する反応性基導入工程と、を有することを特徴とするリグニン二次誘導体の製造方法。5前記反応性基は、エポキシ基である上記4に記載のリグニン二次誘導体の製造方法。6上記1ないし3のいずれかに記載のリグニン誘導体の製造方法により製造されたことを特徴とするリグニン誘導体。7上記4または5に記載のリグニン二次誘導体の製造方法により製造されたことを特徴とするリグニン二次誘導体。本発明によれば、溶融性および溶解性に優れ、かつ、反応性に優れたリグニン誘導体およびリグニン二次誘導体が得られる。また、基材への含浸性に優れ、機械的特性に優れた樹脂製品を製造し得るリグニン樹脂組成物の製造に好適に用いられ、かつ、樹脂原料として有用な所望の反応性基を容易に導入し得るリグニン誘導体およびリグニン二次誘導体を、高い収率で製造することができる。その結果、特性に優れた樹脂組成物や樹脂基板を安価で提供することが可能になる。以下、本発明のリグニン誘導体の製造方法、リグニン二次誘導体の製造方法、リグニン誘導体およびリグニン二次誘導体について好適実施形態に基づいて詳細に説明する。本発明におけるリグニン誘導体はバイオマスを分解して得られるものであって、樹脂原料となり得るものである。また、本発明におけるリグニン二次誘導体は、上述のリグニン誘導体に反応性基を導入してなるものである。<リグニン誘導体およびリグニン二次誘導体>まず、本発明のリグニン誘導体の製造方法およびリグニン二次誘導体の製造方法の説明に先立って、これらの製造方法により製造される本発明のリグニン誘導体および本発明のリグニン二次誘導体について説明する。これらのリグニン誘導体およびリグニン二次誘導体は、前述したように、バイオマスを分解して得られるものである。本発明におけるバイオマスとは、リグニンを含有する植物または植物の加工品である。植物としては、例えば、ブナ、白樺、ナラのような広葉樹、杉、松、桧のような針葉樹、竹、稲わらのようなイネ科植物、椰子殻等が挙げられる。リグニン誘導体は、フェノール誘導体を単位構造とする化合物である。この単位構造は、化学的および生物学的に安定な炭素-炭素結合や炭素-酸素-炭素結合を有するため、化学的な劣化や生物的分解を受け難い。このため、リグニン誘導体は、樹脂原料として有用とされる。リグニン誘導体の具体例としては、下記式1で表わされるグアイアシルプロパン構造、下記式2で表わされるシリンギルプロパン構造、下記式3で表わされる4-ヒドロキシフェニルプロパン構造等が挙げられる。また、本発明におけるリグニン誘導体は、水酸基に対して芳香環のオルト位およびパラ位の少なくとも一方が無置換になっているものが好ましい。このようなリグニン誘導体は、芳香環への親電子置換反応により硬化剤が作用する反応サイトを多く含み、水酸基での反応において立体障害が低減できることになるため、反応性に優れたものとなる。また、本発明におけるリグニン誘導体は、ゲル浸透クロマトグラフィーにより測定されたポリスチレン換算の数平均分子量が200~2000であるものが好ましく、300~1800であるものがより好ましい。このような数平均分子量のリグニン誘導体は、その反応性硬化性と溶融性または溶解性とをより高度に両立するものとなる。このため、樹脂原料としての利用性をより高めることができる。なお、数平均分子量が前記下限値未満である場合、リグニン誘導体の反応性が低下するおそれがある。一方、数平均分子量が前記上限値超である場合、リグニン誘導体の軟化点が高過ぎて溶融性または溶解性が低下するおそれがある。また、本発明におけるリグニン誘導体は、1H-NMR分析に供されたとき、得られる化学シフトのスペクトルにおいて、芳香族プロトンに帰属するピークの積分値が、脂肪族プロトンに帰属するピークの積分値の15~50程度であるのが好ましく、15~45程度であるのがより好ましく、20~40程度であるのがさらに好ましく、20~35程度であるのが特に好ましい。これにより、リグニン誘導体の硬化樹脂の機械的特性に寄与する反応性と基材等への含浸性に寄与する溶融性または溶媒への溶解性とを高度に両立することができる。その結果、リグニン誘導体の反応性を維持しつつ基材等に対して確実に含浸させることができるようになるため、リグニン誘導体を樹脂原料として有効に利用することができる。すなわち、樹脂原料に適したリグニン誘導体が得られる。なお、本発明によれば、このような特徴を有するリグニン誘導体を効率よく確実に製造することができる。なお、前記比率が前記下限値を下回ると、一般的な硬化剤の作用により架橋反応を生じる反応サイトあるいは反応性基を導入するための反応サイトが脂肪族基で置換されていて基材とのなじみが悪くなるため、リグニン誘導体を樹脂原料として用いたときに、基材への含浸性が低下するおそれがある。一方、前記比率が前記上限値を上回ると、リグニン誘導体の溶融性または溶媒への溶解性が著しく低下し、樹脂原料として利用したときに、曲げ破断時の伸びが低下するなど機械的特性が低下したり、樹脂原料として利用することが困難になるおそれがある。また、芳香族プロトンおよび脂肪族プロトンは、1H-NMR分析の化学シフトのスペクトルにおいて、離れた位置にピークを生じるため、ピークの分離が可能であり、ピークの同定および積分値の算出を行うことができる。具体的には、分析の基準物質としてテトラメチルシランを用いた場合、一般的には、芳香族プロトンに帰属するピークは6~8ppm付近に位置する。また、脂肪族プロトンに帰属するピークは0.5~5ppm付近に位置することとなる。一方、本発明のリグニン二次誘導体は、前述したように、本発明のリグニン誘導体に反応性基を導入してなるものである。このようなリグニン二次誘導体は、種々の反応性基を有していることから、高い密度で架橋することができ、樹脂原料として有用である。リグニン二次誘導体が有する反応性基は、反応性を有する原子団であり、自己反応性を有し、2個以上の同じ反応性基が互いに反応し得るもの、または他の官能基と反応し得るものであれば特に限定されない。具体例としては、炭素-炭素不飽和結合を有するビニル基、エチニル基、マレイミド基の他、エポキシ基、シアネート基、イソシアネート基等が挙げられる。また、好ましくはエポキシ基が用いられる。エポキシ基を有するリグニン二次誘導体は、一般的なエポキシ樹脂を代替し得る樹脂原料として有用なものとなる。<リグニン誘導体の製造方法およびリグニン二次誘導体の製造方法>次に、本発明のリグニン誘導体の製造方法およびリグニン二次誘導体の製造方法について説明する。本発明のリグニン誘導体の製造方法は、バイオマスを一定の大きさに調整し、次いで、これを水とアセトンとを含む混合溶媒存在下におき、これらを高温高圧下で分解処理する分解工程と、分解工程により得られた処理物からアセトンを留去し、残存物中の不溶分としてリグニン誘導体を得る留去工程と、を有している。以下、各工程について順次説明する。[1]まず、バイオマスを溶媒存在下におく。バイオマスとしては、前述したようなものが挙げられるが、その形状は、特に限定されないものの、ブロック状、チップ状、粉末状等とされる。また、本発明に用いられるバイオマスは、その大きさが100μm~1cm程度であるのが好ましく、200~1000μm程度であるのがより好ましい。このような大きさのバイオマスを用いることにより、液中でのバイオマスの分散性を高めるとともに、バイオマスの分解処理を効率よく行うことができる。分解工程において用いる溶媒としては、水とアセトンとの混合溶媒が用いられる。このうち、水としては、例えば、超純水、純水、蒸留水、イオン交換水等が用いられる。また、アセトンは水に対して相溶性を有していることから、上記混合溶媒は、均質性の高いものとなり、分解処理を効率よく行うことができる。なお、水とアセトンとを併用することで分解処理の効率を高め得る理由は、未だ明らかになっていないが、水およびアセトンのいずれか一方のみでは、十分な効率を得ることはできない。すなわち、双方を併用することで初めて高効率が得られるのである。この結果からして、水とアセトンとが高温高圧下で相乗的に作用してバイオマスを分解していると考えられる。また、従来では複数回の分解処理が必要であったのに対し、水とアセトンとを併用することで、1回の分解処理であってもリグニン誘導体の収率を十分に高めることができる。これにより、分解処理の低コスト化を図ることができる。さらに、アセトンの沸点は水より低いので、水とアセトンとの混合溶媒中からアセトンのみを容易に留去することができ、後述する留去工程を容易に行うことができる。混合溶媒の使用量としては、バイオマスに対して多いほどよいが、好ましくはバイオマスに対して1~20質量倍程度であるのが好ましく、2~10質量倍程度であるのがより好ましい。これにより、バイオマスの分解処理に際して必要かつ十分な混合溶媒の量となる。また、混合溶媒における水とアセトンとの混合比は、特に限定されないものの、水の量を1としたとき、アセトンの量が質量比で0.2~5程度となる比率であるのが好ましく、0.3~3程度となる比率であるのがより好ましい。これにより、バイオマスからリグニン誘導体を効率よく確実に単離することができる。また、混合溶媒中には、水およびアセトン以外にその他の溶媒を含んでいてもよい。混合溶媒におけるその他の溶媒の含有量は、水およびアセトンの各々より少なく、かつ、混合溶媒の10質量以下とされ、5質量以下であるのが好ましい。その他の溶媒としては、例えば、メチルエチルケトンのようなケトン類、テトラヒドロフラン、ジオキサンのような環状エーテル類、アセトニトリルのようなニトリル類、N,N-ジメチルホルムアミド、N,N-ジメチルアセトアミド、n-メチルピロリドンのようなアミド類、塩化メチレン、クロロホルムのようなハロゲン化アルキル類、メタノール、エタノールのようなアルコール類、フェノール、クレゾールのようなフェノール類等が挙げられ、これらのうちの1種または2種以上を組み合わせたものが用いられる。次に、溶媒存在下においたバイオマスを高温高圧下で分解処理する分解工程。これにより、バイオマスは、リグニン、セルロース、ヘミセルロース、およびその他の反応物等に分解される。高温高圧環境の生成においては、オートクレーブのような耐圧容器が用いられる。また、この耐圧容器としては、加熱手段や撹拌手段を備えているものが好ましく用いられ、高温高圧下でバイオマスを撹拌するようにするのが好ましい。また、必要に応じて容器内の温度など圧力に影響を与える要因とは独立に加圧する手段を備えていてもよい。かかる手段としては、例えば、容器内にアルゴンガス等の不活性ガスを導入する手段等が挙げられる。分解処理における条件は、処理温度が150~350°Cであるのが好ましく、200~300°Cであるのがより好ましい。処理温度が前記範囲内であれば、分解後に得られるリグニン誘導体の分子量が反応性と溶融性または溶解性とを両立し得るものとなる。なお、処理温度が前記下限値未満である場合、リグニン誘導体の分子量が必要以上に高くなり、溶解性溶融性に劣るおそれがある。一方、処理温度が前記上限値を超える場合、リグニン誘導体の分子量が必要以上に低くなり、樹脂原料として用いたときに反応性が低下するおそれがある。また、分解処理における処理時間は、480分以下であるのが好ましく、30~120分であるのがより好ましい。処理時間が前記範囲内であれば、分解後に得られるリグニン誘導体の芳香族プロトンと脂肪族プロトンの比率が適切な値となり、反応性と溶融性または溶解性との両立の観点から最適化することができる。さらに、分解処理における圧力は、1~8MPaであるのが好ましく、1.5~5MPaであるのがより好ましい。圧力が前記範囲内であれば、バイオマスの分解効率を格段に高めることができ、その分、処理時間の短縮化を図ることができる。なお、必要に応じて、アルゴンガス等により耐圧容器内を加圧して圧力を高めるようにしてもよい。なお、溶媒中には、必要に応じて、分解処理を促進する触媒を添加するようにしてもよい。この触媒としては、例えば、炭酸ナトリウムのような無機塩基類等が挙げられる。さらに、上記分解工程の前処理として、バイオマスと前記溶媒とを十分に撹拌し、両者をなじませる工程を行うのが好ましい。これにより、バイオマスの分解を特に最適化することができる。なお、撹拌温度としては、0~150°C程度であるのが好ましく、10~130°C程度であるのがより好ましい。また、撹拌時間としては、1~120分程度であるのが好ましく、5~60分程度であるのがより好ましい。さらに、撹拌方法としては、ボールミル、ビーズミル等の各種ミル、撹拌翼を備えた撹拌機等を用いた方法、ホモジナイザー、ジェットポンプなどによる水流攪拌を用いた方法等が挙げられる。また、分解工程において用いる溶媒は、亜臨界または超臨界の状態条件で用いられるのが好ましい。亜臨界または超臨界の状態にある溶媒は、バイオマスの分解処理の促進に寄与すると考えられる。このため、分解処理の効率をより高めることができ、リグニン誘導体の製造コストの低減および製造工程の簡略化を図ることができる。さらに、分解工程において用いる溶媒は、前述したように水とアセトンとの混合溶媒であるので、水とアセトンの双方が亜臨界または超臨界の状態であるのが好ましいが、いずれか一方が亜臨界または超臨界の状態であっても十分な効果が得られる。なお、一例として、水の臨界温度は約374°C、臨界圧力は約22.1MPaであり、アセトンの臨界温度は約235°C、臨界圧力は約4.7MPaである。[2]次に、分解工程により得られた処理物を濾過により、濾液とセルロース由来の分解残渣とに分離する濾過工程。さらに、得られた濾液からアセトンを留去する留去工程。アセトンの留去による残存物は、水と不溶分とに分離する。この不溶分がリグニン誘導体である。よって、残存物から不溶分を回収することにより、回収物としてリグニン誘導体を得ることができる。不溶分の回収には、濾過、加熱脱水、真空脱水等の方法が用いられる。以上のような方法により、高い収率でリグニン誘導体を製造することができる。[3]また、本発明のリグニン二次誘導体の製造方法は、留去工程の後に、バイオマスの処理物と反応性基を含む化合物とを混合することにより、リグニン誘導体に反応性基を導入する反応性基導入工程を有している。反応性基を導入する方法としては、例えば、リグニン誘導体と反応性基を含む化合物とを混合する方法が用いられる。そして、混合後、必要に応じて触媒等を添加することにより、リグニン誘導体に反応性基が導入される。具体的には、エポキシ基を導入する場合、リグニン誘導体とエピクロロヒドリンと溶媒とを混合し、これに減圧還流下で水酸化ナトリウム等の塩基触媒を添加することで導入することができる。また、ビニル基を導入する場合、リグニン誘導体とハロゲン化アリルまたはハロゲン化ビニルベンジル等のビニル基を含むハロゲン化合物と溶媒とを混合し、これに加熱攪拌下で水酸化ナトリウム等の塩基触媒を添加することで導入することができる。また、エチニル基を導入する場合、リグニン誘導体とハロゲン化プロパルギルまたはハロゲン化フェニルアセチレン等のエチニル基を含むハロゲン化合物と溶媒とを混合し、これに加熱攪拌下で水酸化ナトリウム等の塩基触媒を添加することで導入することができる。また、シアネート基を導入する場合、リグニン誘導体とハロゲン化シアネートと溶媒とを混合し、これに加熱攪拌下で水酸化ナトリウム等の塩基触媒を添加することで導入することができる。また、マレイミド基を導入する場合、リグニン誘導体とパラクロロニトロベンゼンとを混合する。これにより、リグニン誘導体のフェノール性水酸基にマレイミド基が反応し、エーテル結合を介して結合したポリニトロ化リグニンが得られる。次いで、ポリニトロ化リグニンを還元することで、ポリアミノ化リグニンに変換され、さらに無水マレイン酸と反応させることで、マレイミド基が導入されたリグニン二次誘導体が得られる。また、イソシアネート基を導入する場合、リグニン誘導体と無水マレイン酸とを混合することで、リグニン誘導体中の水酸基がカルボキシル基に変換される。その後、混合物をジフェニルリン酸アジド存在下で加熱することにより、イソシアネート基が導入されたリグニン二次誘導体で得られる。以上のようにしてリグニン誘導体およびリグニン二次誘導体を製造することができる。<リグニン樹脂組成物>上述したリグニン誘導体およびリグニン二次誘導体を用いることにより、樹脂原料となるリグニン樹脂組成物が得られる。以下、リグニン樹脂組成物について説明する。リグニン樹脂組成物は、リグニン誘導体およびリグニン二次誘導体の少なくとも一方と架橋剤とを含むものである。リグニン誘導体およびリグニン二次誘導体には架橋剤の作用により架橋反応が生じ、硬化する。その結果、リグニン樹脂組成物から樹脂製品を製造することができる。架橋剤としては、リグニン誘導体およびリグニン二次誘導体のフェノール性水酸基または反応性基に架橋反応を生じさせる架橋剤であれば、特に限定されない。具体的には、フェノール性水酸基に架橋反応を生じさせる架橋剤としては、例えば、オルソクレゾールノボラックエポキシ樹脂、ビスフェノールA型エポキシ樹脂のようなエポキシ樹脂、ヘキサメチレンジイソシアネート、トルエンジイソシアネートのようなウレタン樹脂、リグニン誘導体の芳香環に対し親電子置換反応して架橋し得る化合物としては、ホルムアルデヒド、アセトアルデヒド、パラホルムアルデヒドのようなアルデヒド類、ポリオキシメチレンのようなアルデヒド源、ヘキサメチレンテトラミンの他、レゾール型フェノール樹脂等の通常のフェノール樹脂で公知の架橋剤、リグニン誘導体の芳香環に対し親電子置換反応して架橋し得る化合物等を挙げることができる。なお、反応性、入手の容易さからヘキサメチレンテトラミンが好ましく用いられる。一方、リグニン二次誘導体の反応性基に架橋反応を生じさせる架橋剤としては、前記反応性基と反応する架橋剤または自己架橋性の反応性基を有する架橋剤であればよく、具体的には、リグニン二次誘導体中の反応性基がエポキシ基である場合、例えば、ノボラック型フェノール樹脂のようなフェノール樹脂、フェノール性水酸基を有するリグニン化合物、ジエチレントリアミン、m-キシリレンジアミン、N-アミノエチルピペラジンのようなアミン系化合物、無水フタル酸、無水コハク酸、無水マレイン酸のような酸無水物、ジシアンジアミド、グアニジン類、2-メチルイミダゾール、2-エチル-4-メチルイミダゾール等の一般的なエポキシ樹脂用硬化剤が挙げられる。また、自己架橋性の反応性基を有する架橋剤としては、例えば、2-メチルイミダゾール、2-エチル-4-メチルイミダゾールのようなイミダゾール類、1,8-ジアザビシクロ5,4,0ウンデセン-7のようなアニオン系重合開始剤、トリフェニルスルホニウムヘキサフルオロポスフェート、ジフェニルスルホニウムテトラフルオロボレートのようなスルホニウム塩、フェニルジアゾニウムヘキサフルオロポスフェート、フェニルジアゾニウムテトラフルオロボレートのようなジアゾニウム塩といったカチオン系重合開始剤等が挙げられ、これらのうちの1種または2種以上の混合物が用いられる。これらの中でも、反応性等の観点からリグニン化合物が好ましく用いられる。また、リグニン二次誘導体中の反応性基がイソシアネート基である場合、架橋剤としては、例えば、フェノール樹脂、リグニン分解物、ポリビニルアルコール、ポリアミン系化合物等の一般的なイソシアネート樹脂用硬化剤が挙げられ、これらのうちの1種または2種以上の混合物が用いられる。また、リグニン二次誘導体中の反応性基がビニル基である場合、架橋剤としては、例えば、ブチルリチウム、ナトリウムエトキシドのようなアニオン系重合開始剤、アゾビスイソブチロニトリルAIBN、過酸化ベンゾイルBPOのようなラジカル重合開始剤等の一般的なビニル基含有化合物の重合開始剤が挙げられ、これらのうちの1種または2種以上の混合物が用いられる。また、リグニン二次誘導体中の反応性基がエチニル基である場合、架橋剤としては、例えば、5塩化モリブデン、5塩化タングステン、ノルボルナジエンロジウムクロリドダイマー等の一般的なエチニル基含有化合物の重合触媒が挙げられ、これらのうちの1種または2種以上の混合物が用いられる。また、リグニン二次誘導体中の反応性基がマレイミド基である場合、架橋剤としては、例えば、BPOのようなパーオキサイド、前述したアニオン系重合開始剤等の一般的なマレイミド基含有化合物の重合開始剤が挙げられ、これらのうちの1種または2種以上の混合物が用いられる。また、リグニン二次誘導体中の反応性基がシアネート基である場合、架橋剤としては、例えば、ナフテン酸コバルトのような金属触媒等の一般的なシアネート基含有化合物の重合触媒が挙げられ、これらのうちの1種または2種以上の混合物が用いられる。なお、リグニン樹脂組成物において、リグニン誘導体またはリグニン二次誘導体の含有量は40~95重量部であるのが好ましく、50~90重量部であるのがより好ましい。また、架橋剤の含有量は5~60重量部であるのが好ましく、10~50重量部であるのがより好ましい。また、リグニン樹脂組成物は、上記の成分以外に、必要に応じて、メトキシナトリウム、t-ブトキシカリウムのようなアルカリ金属塩、酢酸カルシウムのようなアルカリ土類金属塩、Na2O、K3O2のようなアルカリ金属酸化物、CaO、BaOのようなアルカリ土類金属酸化物といった硬化促進剤を含んでいてもよい。また特に、反応性基としてエポキシ基を有するリグニン二次誘導体を含む場合には、例えば、2-メチルイミダゾール、2-エチル-4-メチルイミダゾールのようなイミダゾール類、1,8-ジアザビシクロ5,4,0ウンデセン-7、トリスジメチルアミノメチルフェノール、ベンジルジメチルアミンのような3級アミン類、トリフェニルホスフィン、テトラ-n-ブチルホスホニウムテトラフェニルボレート等を含んでいてもよい。また、反応性基として、ビニル基、エチニル基、マレイミド基、シアネ-ト基等を有するリグニン二次誘導体を含む場合には、例えば、前記重合開始剤を含んでいてもよい。さらには、その他の成分として、後述する添加剤を含んでいてもよい。かかる添加剤としては、例えば、エポキシシラン、メルカプトシラン、アミノシラン、アルキルシラン、ウレイドシラン、ビニルシランのようなシランカップリング剤、チタネートカップリング剤、アルミニウムカップリング剤、アルミニウム/ジルコニウムカップリング剤のような各種カップリング剤、カーボンブラック、ベンガラのような着色剤、ポリエチレンワックス、高級脂肪酸エステル、脂肪酸アミド、アミン類、水素硬化油のような合成ワックス、パラフィンワックス、モンタンワックスのような天然ワックス、ステアリン酸、ステアリン酸亜鉛のような高級脂肪酸およびその金属塩類、パラフィンのような離型剤、シリコーンオイル、シリコーンゴムのような低応力化成分、三酸化アンチモン、水酸化アルミニウム、水酸化マグネシウム、硼酸亜鉛、モリブデン酸亜鉛、フォスファゼンのような難燃剤、酸化ビスマス水和物のような無機イオン交換体等が挙げられ、これらのうちの1種または2種以上を組み合わせたものが用いられる。また、リグニン樹脂組成物が離型剤を含む場合、離型剤の含有量は、リグニン誘導体またはリグニン二次誘導体100重量部に対して0.01~10重量部であるのが好ましく、0.1~5重量部であるのがより好ましい。なお、離型剤の含有量が前記未満である場合、リグニン樹脂組成物を成形型に充填して成形したとき、離型性が不十分となるおそれがあり、一方、離型剤の含有量が前記上限値を上回る場合、リグニン樹脂組成物の硬化性が低下するおそれがある。このようなリグニン樹脂組成物は、例えば、リグニン誘導体およびリグニン二次誘導体の少なくとも一方と、架橋剤と、必要に応じて添加されるその他の成分と、を混合機により均一に混合することで得られる。なお、必要に応じて、得られた混合物を、熱板や、加圧ニーダー、ロール、コニーダー、二軸押し出し機等の混練機等を用い、混合物が硬化する温度未満で加熱溶融融合してもよい。具体的な加熱温度は、選択する組成に応じて若干異なるが、好ましくは50~100°C程度とされる。また、リグニン樹脂組成物を成形して成形体を得る場合、リグニン樹脂組成物に充填剤を添加した成形材料を調製し、これを用いて成形するのが好ましい。充填剤としては、例えば、溶融シリカ、結晶シリカ、クレー、アルミナ、マイカ、ガラス繊維のような無機充填剤、木粉、パルプ、粉砕布、熱硬化性樹脂硬化物粉のような有機充填剤等が挙げられ、これらの1種類以上を用いることができるが、これらに限定されない。この場合、充填剤の含有量は、リグニン樹脂組成物100重量部に対して、10~900重量部であるのが好ましく、20~500重量部であるのがより好ましい。このような成形材料は、例えば、リグニン樹脂組成物と、充填剤と、必要に応じて添加されるその他の成分と、を混合機により均一に混合することで得られる。なお、必要に応じて、得られた混合物に加熱混合、混練等を施し、冷却後に粉砕するようにして顆粒状の成形材料としてもよい。得られた成形材料は、所望の成形方法により成形され、これを硬化させることで樹脂製品を製造することができる。成形方法としては、例えば、トランスファー成形、インジェクション成形、圧縮成形等が挙げられる。また、成形時の温度は150~220°C程度、成形時間は1~5分程度であるのが好ましい。なお、これらの条件は、目的に応じて適宜調整される。得られる樹脂製品としては、例えば、半導体部品、航空機部品、自動車部品、産業用機械部品、電子部品、電気部品、機構部品等が挙げられる。<プリプレグ>次に、上述したリグニン樹脂組成物を用いて製造されるプリプレグについて説明する。プリプレグは、リグニン樹脂組成物を基材に含浸してなるものである。基材としては、例えば、ガラス織布、ガラス不繊布のようなガラス繊維基材、クラフト紙、リンター紙のような紙材、綿繊維、麻繊維、アラミド繊維、ポリエステル繊維、アクリル繊維のような天然繊維または合成繊維等の織布や不織布からなる有機合成繊維基材、金属繊維、カーボン繊維、鉱物繊維のような織布や不織布からなる無機繊維基材、またはこれらのマット類等が挙げられる。なお、これらの基材の原料繊維は単独または混合して用いるようにしてもよい。このようなプリプレグは、例えば、基材にリグニン樹脂組成物を含浸させた後、乾燥させることにより製造される。このとき、リグニン樹脂組成物は、有機溶媒に溶解させたワニスとして用いられるが、無溶媒の粉末状等の状態で溶融含浸などによる方法で用いるようにしてもよい。リグニン樹脂組成物を基材に含浸させる方法は、例えば、基材をワニスに浸漬する方法、各種コーターによりワニスを塗布する方法、スプレーによりワニスを吹き付ける方法等が挙げられる。なお、乾燥により得られるプリプレグにおいては、ワニスに使用した有機溶媒の80質量以上が揮発しているのが好ましい。上記乾燥では、乾燥条件は特に限定されないが、乾燥温度が80~180°C程度であるのが好ましく、乾燥時間はワニスのゲル化時間を考慮して、目的のプリプレグ特性に合わせて自由に選択される。また、プリプレグにおける樹脂含浸率は、プリプレグの全質量に対するリグニン誘導体およびリグニン二次誘導体と架橋剤との合計質量の割合で表わされるが、好ましくは30~80質量程度であるのが好ましく、40~70質量程度であるのがより好ましい。なお、これらの割合は、プリプレグの目的とする性能、プリプレグを積層して得られる基板における絶縁層の厚さ等に応じて適宜調整される。また、ワニスの含浸量は、ワニス中の固形分の量と基材との総量に対して、ワニス中の固形分が35~75質量を占めるように設定されるのが好ましい。<樹脂板>次に、樹脂板複合構造体について説明する。樹脂板は、上記のようなプリプレグを1枚または2枚以上積層してなる積層体を硬化させることにより製造される。具体的には、プリプレグまたはその積層体を、加熱加圧成形により基板状に成形しつつ、リグニン誘導体およびリグニン二次誘導体を硬化させることにより製造される。加熱加圧時の温度は、100~280°C程度であるのが好ましく、120~250°C程度であるのがより好ましい。また、圧力は、0.5~20MPa程度であるのが好ましく、1~8MPa程度であるのがより好ましい。また、このような方法であれば、成形時の金型により任意の形に形成することができ、得られた樹脂板複合構造体は、プリント回路基板などの電気電子材料、構造材、建材、絶縁材等として好ましく用いられる。前記プリント回路基板などの電気電子材料用途としては、加熱加圧成形の前に、プリプレグまたはその積層体の片面または両面に金属箔を積層し、これらを加熱加圧成形することにより、金属張基板金属張積層板を製造することができる。さらに、この金属張基板において、金属層を所定の形状に加工することにより、回路を備えたプリント配線基板を製造することができる。金属箔としては、銅箔やアルミニウム箔が一般的に用いられる。また、その平均厚さは5~200μm程度とされる。また、上記金属箔としては、ニッケル、ニッケル-リン、ニッケル-スズ合金、ニッケル-鉄合金、鉛、鉛-スズ合金等の金属材料からなる中間層と、その両面に設けられた、平均厚さ0.5~15μmの銅層および平均厚さ10~300μmの銅層とを有する3層構造の複合箔、あるいは、アルミニウム箔と銅箔とを複合した2層構造複合箔等を用いるようにしてもよい。このようにして得られた樹脂板は、例えば、プリント配線板、マザーボード、半導体用プラスチックパッケージ等に適用される。一方、前記プリント配線板、マザーボード、半導体用プラスチックパッケージ等の電気電子材料用基板以外の用途としては、自動車用内装材などの構造材、住宅オフィスビル等の内装材などの建材、配電盤などに使用される絶縁材に適用される。以上、本発明について説明したが、本発明はこれに限定されるものではなく、例えばリグニン誘導体の製造方法およびリグニン二次誘導体の製造方法では、任意の目的の工程が追加されていてもよい。次に、本発明の具体的実施例について説明する。1.積層板の製造サンプルNo.1<リグニン誘導体の製造>スギ木粉60メッシュアンダー15gと、純水とアセトンとを1:1の質量比で混合してなる混合溶媒80gとを、300mlオートクレーブに導入し、内容物を300rpmで攪拌しながら、前処理として室温で15分間撹拌を行い、スギ木粉と混合溶媒とを十分になじませた後、3MPa、200°Cで60分間処理して、スギ木粉を分解した。なお、圧力の調整はアルゴンガスの吹き込みによる加圧により行った。分解物はろ過により残渣を除去した。次いで、処理物からアセトン沸点56°Cを留去した後、残存物をろ過し、純水で洗浄することで不溶部を分離した。この不溶部を乾燥することで、リグニン誘導体3gを得た。ここで得られたものについて、1H-NMR分析に供したところ、テトラメチルシランを0ppmの基準物質とした化学シフトのスペクトルにおいて、6~8ppmに芳香族プロトンに帰属する複数のピークが、0.5~3ppmに脂肪族プロトンに帰属する複数のピークがそれぞれ認められた。そこで、検出された各ピークについて、芳香族プロトンに帰属する複数のピークの積分値を1としたところ、脂肪族プロトンに帰属する複数のピークの積分値は3.85であった。すなわち、芳香族プロトンに帰属する複数のピークの積分値は、脂肪族プロトンに帰属する複数のピークの積分値の26であった。また、上記で得られたリグニン誘導体の分子量は、テトラヒドロフランを溶離液として、ポリスチレン換算のゲル浸透クロマトグラフィーにより測定したところ、数平均分子量Mn=550、分子量分布Mw/Mn=1.3であった。<リグニン樹脂組成物の製造>次に、得られたリグニン誘導体90質量部に、ヘキサメチレンテトラミン10質量部を常温で添加し、リグニン樹脂組成物を得た。<基材含浸用ワニスの製造>そして、上記で得られたリグニン樹脂組成物をメタノールで希釈して樹脂分50質量の基材含浸用の樹脂ワニスを得た。<プリプレグおよび樹脂板の製造>次に、上記で得られた基材含浸用の樹脂ワニスを樹脂含浸率55質量プリプレグ全体に対する割合となるように、クラフト紙坪量135g/m2に対してディップコーター装置で塗工し、その後、160°Cで5分間乾燥してプリプレグを得た。このようにして製造したプリプレグ8枚を重ね合わせ、200°C、5MPaで10分間の加熱加圧成形を行った。これにより平均厚さ1.6mmの積層板樹脂板を得た。サンプルNo.2~13バイオマスの種類、分解処理における溶媒、温度、圧力および時間を、表1に示すように変更した以外は、それぞれ、サンプルNo.1の場合と同様にしてリグニン誘導体を得るとともに、積層板を得た。また、各サンプルNo.のリグニン誘導体について、1H-NMR分析による化学シフトのスペクトルを取得し、脂肪族プロトンに帰属する複数のピークの積分値に対する芳香族プロトンに帰属する複数のピークの積分値の割合を表1に示した。さらに、各サンプルNo.のリグニン誘導体について、数平均分子量Mnを測定し、表1に示した。サンプルNo.14<リグニン誘導体の製造>スギ木粉10gを500mlビーカーにとり、p-クレゾールのメタノール溶液リグニン構成単位当たり3モル倍量のフェノール誘導体を含む。を加え、ガラス棒で撹拌し、24時間静置した。その後、メタノールを完全に留去して、p-クレゾール収着木粉を得た。この木粉に対して、72質量硫酸100mlを加え、30°Cで1時間激しく撹拌した後、混合物を大過剰の水に投入し、不溶解分を回収、脱酸し、乾燥させてリグニン誘導体を得た。得られたリグニン誘導体について、1H-NMR分析による化学シフトのスペクトルを取得し、脂肪族プロトンに帰属する複数のピークの積分値に対する芳香族プロトンに帰属する複数のピークの積分値の割合を表2に示した。また、得られたリグニン誘導体の数平均分子量Mnを測定し、表2に示した。<リグニン樹脂組成物の製造>次に、得られたリグニン誘導体90質量部に、ヘキサメチレンテトラミン10質量部を常温で添加し、リグニン樹脂組成物を得た。<基材含浸用ワニスの製造>次に、上記で得られたリグニン樹脂組成物をメタノールで希釈して樹脂分50質量の基材含浸用の樹脂ワニスを得た。<プリプレグおよび樹脂板の製造>次に、上記で得られた基材含浸用の樹脂ワニスを樹脂含有率55質量プリプレグ全体に対する割合となるように、クラフト紙に対してディップコーター装置で塗工し、その後、160°Cで5分間乾燥してプリプレグを得た。このようにして製造したプリプレグ8枚を重ね合わせ、200°C、5MPaで10分間の加熱加圧成形を行った。しかしながら、溶融が不十分で積層板を形成することができなかった。サンプルNo.15バイオマスの種類を表2に示すように変更した以外は、サンプルNo.14の場合と同様にしてリグニン誘導体を得るとともに、プリプレグを得た。しかしながら、成形時の溶融が不十分で積層板を形成することができなかった。サンプルNo.16~23バイオマスの種類、分解処理における溶媒、温度、圧力および時間を、表2に示すように変更した以外は、それぞれ、サンプルNo.1の場合と同様にしてリグニン誘導体を得るとともに、積層板を得た。また、各サンプルNo.のリグニン誘導体について、1H-NMR分析による化学シフトのスペクトルを取得し、脂肪族プロトンに帰属する複数のピークの積分値に対する芳香族プロトンに帰属する複数のピークの積分値の割合を表2に示した。さらに、各サンプルNo.のリグニン誘導体について、数平均分子量Mnを測定し、表2に示した。サンプルNo.24以下の工程によりリグニン誘導体にエポキシ基を導入し、リグニン二次誘導体を製造し、これを用いて積層板を製造するようにした以外は、サンプルNo.1と同様にした。<リグニン二次誘導体の製造>まず、撹拌機および冷却管を備えた3つ口フラスコに、サンプルNo.1のリグニン誘導体と、エピクロロヒドリン100gとを導入し、100mmHg1.3×104Paの圧力下で減圧還流しながら、20質量の濃度の水酸化ナトリウム水溶液2gを30分かけて滴下した。その後、90分間減圧還流状態を保持して反応処理物を得た。次いで、反応処理物から不溶分を濾過して取り除き、エピクロロヒドリン可溶部を単離した。そして、このエピクロロヒドリン可溶部からエピクロロヒドリンを留去し、乾燥することで、リグニン二次誘導体0.8gを得た。<基材含浸用ワニスの製造>次いで、上記で得られたリグニン二次誘導体をメタノールで希釈して樹脂分50質量のリグニン二次誘導体ワニス790gを得た。そして、リグニン二次誘導体ワニス100質量部と、2-メチルイミダゾール2質量部とを加え、基材含浸用の樹脂ワニスを得た。<プリプレグおよび樹脂板の製造>次に、上記で得られた基材含浸用の樹脂ワニスを樹脂含浸率55質量プリプレグ全体に対する割合となるように、クラフト紙坪量135g/m2に対してディップコーター装置で塗工し、その後、160°Cで5分間乾燥してプリプレグを得た。このようにして製造したプリプレグ8枚を重ね合わせ、200°C、5MPaで10分間の加熱加圧成形を行った。これにより平均厚さ1.6mmの積層板を得た。サンプルNo.25~29リグニン誘導体の種類、および導入する反応性基の種類を、表3に示すように変更した以外は、それぞれ、サンプルNo.24の場合と同様にしてリグニン二次誘導体を得るとともに、積層板を得た。なお、No.27については、成形時の溶融が不十分で積層板を形成することができなかった。また、反応性基としてビニル基を用いたサンプルについては、エピクロロヒドリンに代えてアリルブロミドを用い、2-メチルイミダゾールに代えてアゾビスイソブチロニトリルを用いるようにした。2.リグニン誘導体の評価2.1ゲルタイムの評価各サンプルNo.のリグニン誘導体100gに対してヘキサメチレンテトラミン15gを添加し、この試料についてJISK6910に規定の方法に準じて150°Cにおけるゲルタイムゲル化時間を測定し、その結果を表1、2に示した。表1、2から明らかなように、各実施例では、各比較例に比べてゲルタイムの値が低すぎずかつ高すぎないリグニン誘導体好ましくは30~190程度が得られることが認められた。したがって、本発明のリグニン誘導体の製造方法によれば、反応性と溶融性または溶解性とを高度に両立するリグニン誘導体を製造し得ることが明らかとなった。3.積層板の評価3.1基材含浸性の評価各サンプルNo.に使用した樹脂ワニス1mlをスポイトでクラフト紙表面に滴下した。室温で風乾した後、クラフト紙の裏面まで浸透しているかを確認した。<基材含浸性の評価基準>○:クラフト紙の裏面まで浸透している×:クラフト紙の裏面への浸透が不十分3.2曲げ破断時伸びの評価各サンプルNo.の積層板について、JIS-C6481に規定の方法に準じて、破断するまでの曲げ試験を行った。そして、試験前寸法に対する試験後寸法の変化の割合曲げ破断時伸びを、以下の評価基準に従って評価した。<曲げ破断時伸びの評価基準>○:曲げ破断時伸びが1以上である×:曲げ破断時伸びが1未満である以上、3.1、3.2の評価結果を表1~3に示す。各実施例で得られた積層板は、基材含浸性、すなわちクラフト紙に対する樹脂ワニスの均一性が高く、かつ、曲げ破断時の伸びに優れていることが認められた。これは、積層板の製造に用いた各サンプルNo.のリグニン誘導体が、本発明の製造方法により製造され、その結果、リグニン誘導体の芳香族プロトンの含有比率が所定の範囲内にあるため、リグニン誘導体の反応性および溶融性または溶解性が最適化されているためであると考えられる。一方、各比較例で得られた積層板には、基材含浸性に劣るものや、曲げ破断時の伸びに劣る脆いものが含まれていた。"